(57)【特許請求の範囲】
【請求項１】
基板に、青色の第１有機ＥＬ素子およびその他の色の第２有機ＥＬ素子の各々ごとに設けられた第１電極と、
前記第１電極上の全面に設けられた正孔注入または正孔輸送の少なくとも一方の特性を有する正孔注入・輸送層と、
前記正孔注入・輸送層上の全面に設けられ、ガラス転移点が１３０℃以上１５０℃以下の低分子材料および発光材料のうちの少なくとも１種を含むと共に、少なくとも一部に結晶部を有するその他の色の第２有機発光層と、
前記第２有機発光層上の全面に設けられた接続層と、
前記接続層上の全面に設けられた青色の第１有機発光層と、
前記第１有機発光層上の全面に設けられた電子注入または電子輸送の少なくとも一方の特性を有する電子注入・輸送層と、
前記電子注入・輸送層上に設けられた第２電極とを備え、
前記低分子材料および前記発光材料のうちの少なくとも１種は、前記第２有機発光層を構成する全材料（重量比）に対して１０％含有されている
有機ＥＬ表示装置。
【請求項２】
前記第２有機発光層は５００ｎｍ以上７５０ｎｍ以下のいずれかの領域に少なくとも１つのピーク波長を有する、請求項１に記載の有機ＥＬ表示装置。
【請求項３】
前記第２有機発光層に形成された結晶部に対応する有機ＥＬ表示素子は青色発光を呈する、請求項１に記載の有機ＥＬ表示装置。
【請求項４】
前記第１電極は、少なくとも一部がモリブデン（Ｍｏ）を含んでいる、請求項１に記載の有機ＥＬ表示装置。
【請求項５】
前記その他の色の第２有機ＥＬ素子上にカラーフィルタを設けることにより２色以上の光を取り出す、請求項１に記載の有機ＥＬ表示装置。
【請求項６】
基板に複数の第１電極を青色の第１有機ＥＬ素子およびその他の色の第２有機ＥＬ素子の各々ごとに形成する工程と、
前記第１電極の全面に設けられた正孔注入または正孔輸送の少なくとも一方の特性を有する複数の正孔注入・輸送層を塗布法により形成する工程と、
前記正孔注入・輸送層上の全面にガラス転移点が１３０℃以上１５０℃以下の低分子材料および発光材料のうちの少なくとも１種を含むその他の色の第２有機発光層を塗布法により形成する工程と、
前記第２有機発光層の少なくとも一部に結晶部を形成する工程と、
前記第２有機発光層の全面に接続層を蒸着法により形成する工程と、
前記接続層の全面に青色の第１有機発光層を蒸着法により形成する工程と、
前記第１有機発光層の全面に電子注入または電子輸送の少なくとも一方の特性を有する電子注入・輸送層を蒸着法により形成する工程と、
前記電子注入・輸送層の全面に第２電極を形成する工程とを含み、
前記低分子材料および前記発光材料のうちの少なくとも１種は、前記第２有機発光層を構成する全材料（重量比）に対して１０％含有されている
有機ＥＬ表示装置の製造方法。
【請求項７】
基板に複数の第１電極を青色の第１有機ＥＬ素子およびその他の色の第２有機ＥＬ素子の各々ごとに形成する工程と、
前記第１電極の全面に設けられた正孔注入または正孔輸送の少なくとも一方の特性を有する複数の正孔注入・輸送層を塗布法により形成する工程と、
前記正孔注入・輸送層上の全面にガラス転移点が１３０℃以上１５０℃以下の低分子材料および発光材料のうちの少なくとも１種を含むその他の色の第２有機発光層を蒸着法により形成する工程と、
前記第２有機発光層の少なくとも一部に結晶部を形成する工程と、
前記第２有機発光層の全面に接続層を蒸着法により形成する工程と、
前記接続層の全面に青色の第１有機発光層を蒸着法により形成する工程と、
前記第１有機発光層の全面に電子注入または電子輸送の少なくとも一方の特性を有する電子注入・輸送層を蒸着法により形成する工程と、
前記電子注入・輸送層の全面に第２電極を形成する工程とを含み、
前記低分子材料および前記発光材料のうちの少なくとも１種は、前記第２有機発光層を構成する全材料（重量比）に対して１０％含有されている
有機ＥＬ表示装置の製造方法。
【請求項８】
前記第２有機発光層の一部をレーザアニールにより結晶化する、請求項６または７に記載の有機ＥＬ表示装置の製造方法。
【請求項９】
前記第２有機発光層の一部を露光により結晶化する、請求項６または７に記載の有機ＥＬ表示装置の製造方法。
【請求項１０】
前記第２有機発光層の一部を選択的基板加熱により結晶化する、請求項６または７に記載の有機ＥＬ表示装置の製造方法。
【請求項１１】
前記第２有機発光層の一部を基板側に形成した抵抗体を加熱することにより結晶化する、請求項６または７に記載の有機ＥＬ表示装置の製造方法。
【発明の詳細な説明】
【技術分野】
【０００１】
本発明は、有機エレクトロルミネセンス（ＥＬ；Electro Luminescence）現象を利用して発光する有機ＥＬ表示装置およびその製造方法に関する。
【背景技術】
【０００２】
情報通信産業の発達が加速するにつれて、高度な性能を有する表示素子が要求されている。その中で、次世代表示素子として注目されている有機ＥＬ素子は、自発発光型表示素子として視野角が広くてコントラストが優秀なだけでなく応答時間が速いという長所がある。
【０００３】
有機ＥＬ素子を形成する発光層等に用いられる材料は、低分子材料と高分子材料に大別される。一般に、低分子材料の方がより高い発光効率および長寿命を示すことが知られている。
【０００４】
また、その有機膜は低分子材料では真空蒸着法等の乾式法（蒸着法）、高分子材料ではスピンコーティング方式、インクジェット方式またはノズルコート方式等の湿式法（塗付法）やフレキソ印刷、オフセット印刷等の印刷法により成膜されている。
【０００５】
真空蒸着法は、有機薄膜の形成材料を溶媒に溶解させる必要がなく、成膜後に溶媒を除去する工程が不要という利点がある。但し、真空蒸着法はメタルマスクによる塗り分けが難しく、特に大型のパネルの作製における設備製造コストが高いため、大画面基板への適用が難しく、量産にも難があるなどの欠点を有していた。そこで表示画面の大面積化が比較的容易な塗布法が注目されている。
【０００６】
そこで、例えば特許文献１では、各色の発光素子ごとに正孔注入層，正孔輸送層，赤色発光層および緑色発光層をインクジェット等の湿式法で形成し、その上部に、青色発光層以降を共通層として真空蒸着法で形成した表示装置が開示されている。このような構造とすることにより、青色発光層に対する微細なパターニングが不要となるため大型化への実現性が高い。
【先行技術文献】
【特許文献】
【０００７】
【特許文献１】特開２００６−１４０４３４号公報
【発明の概要】
【発明が解決しようとする課題】
【０００８】
しかしながら、特許文献１のように各層を素子ごとに塗付法を用いて形成した有機ＥＬ表示装置では、膜厚制御は非常に難しく、安定した製造を行うことは困難であった。更に、デバイスの特性を改善する必要があった。
【０００９】
本発明はかかる問題点に鑑みてなされたもので、その目的は、安定した製造およびデバイスの特性を改善することが可能な有機ＥＬ表示装置およびその製造方法を提供することにある。
【課題を解決するための手段】
【００１０】
本発明による有機ＥＬ表示装置は、以下の（Ａ）〜（Ｇ）の構成要素を備え、構成要素（Ｃ）の第２有機発光層は、低分子材料および発光材料のうちの少なくとも１種を構成する全材料（重量比）に対して１０％含むものである。
（Ａ）基板に、青色の第１有機ＥＬ素子およびその他の色の第２有機ＥＬ素子の各々ごとに設けられた第１電極
（Ｂ）第１電極の上に有機ＥＬ素子ごとに設けられた正孔注入または正孔輸送の少なくとも一方の特性を有する複数の正孔注入・輸送層
（Ｃ）正孔注入・輸送層上の全面に設けられ、ガラス転移点が１３０℃以上１５０℃以下の低分子材料および発光材料のうちの少なくとも１種を含むと共に、少なくとも一部に結晶部を有するその他の色の第２有機発光層
（Ｄ）第２有機発光層上の全面に設けられた接続層
（Ｅ）接続層上の全面に設けられた青色の第１有機発光層
（Ｆ）第１有機発光層上の全面に設けられた電子注入または電子輸送の少なくとも一方の特性を有する電子注入・輸送層
（Ｇ）電子注入・輸送層上に設けられた第２電極
【００１１】
本発明による第１の有機ＥＬ表示装置の製造方法は、以下の（Ａ）〜（Ｈ）の工程を含み、構成要素（Ｃ）の第２有機発光層は、低分子材料および発光材料のうちの少なくとも１種を構成する全材料（重量比）に対して１０％含むものである。
（Ａ）基板に複数の第１電極を青色の第１有機ＥＬ素子およびその他の色の第２有機ＥＬ素子の各々ごとに形成する工程
（Ｂ）第１電極の全面に設けられた正孔注入または正孔輸送の少なくとも一方の特性を有する複数の正孔注入・輸送層を塗布法により形成する工程
（Ｃ）正孔注入・輸送層上の全面にガラス転移点が１３０℃以上１５０℃以下の低分子材料および発光材料のうちの少なくとも１種を含むその他の色の第２有機発光層を塗布法により形成する工程
（Ｄ）第２有機発光層の少なくとも一部に結晶部を形成する工程
（Ｅ）第２有機発光層の全面に接続層を蒸着法により形成する工程
（Ｆ）接続層の全面に青色の第１有機発光層を蒸着法により形成する工程
（Ｇ）第１有機発光層の全面に電子注入または電子輸送の少なくとも一方の特性を有する電子注入・輸送層を蒸着法により形成する工程
（Ｈ）電子注入・輸送層の全面に第２電極を形成する工程
【００１２】
本発明による第２の有機ＥＬ表示装置の製造方法は、以下の（Ａ）〜（Ｇ）の工程を含み、構成要素（Ｃ）の第２有機発光層は、低分子材料および発光材料のうちの少なくとも１種を構成する全材料（重量比）に対して１０％含むものである。
（Ａ）基板に複数の第１電極を青色の第１有機ＥＬ素子およびその他の色の第２有機ＥＬ素子の各々ごとに形成する工程
（Ｂ）第１電極の全面に設けられた正孔注入または正孔輸送の少なくとも一方の特性を有する複数の正孔注入・輸送層を塗布法により形成する工程
（Ｃ）正孔注入・輸送層上の全面にガラス転移点が１３０℃以上１５０℃以下の低分子材料および発光材料のうちの少なくとも１種を含むその他の色の第２有機発光層を蒸着法により形成する工程
（Ｄ）第２有機発光層の少なくとも一部に結晶部を形成する工程
（Ｅ）第２有機発光層の全面に接続層を蒸着法により形成する工程
（Ｆ）接続層の全面に青色の第１有機発光層を蒸着法により形成する工程
（Ｇ）第１有機発光層の全面に電子注入または電子輸送の少なくとも一方の特性を有する電子注入・輸送層を蒸着法により形成する工程
（Ｈ）電子注入・輸送層の全面に第２電極を形成する工程
【００１３】
本発明の有機ＥＬ表示装置およびその製造方法では、青色の第１有機発光層とその他の色の第２有機発光層とを共通層として全面に形成することにより、膜厚の制御が容易となる。また、第２有機発光層をガラス転移点が１３０℃以上１５０℃以下の低分子材料および発光材料のうちの少なくとも１種を用いると共に、第２有機発光層を構成する全材料（重量比）に対して１０％となるように形成し、その一部を結晶化することにより、２波長の光を選択的に発光させることが可能となる。
【発明の効果】
【００１４】
本発明の有機ＥＬ表示装置およびその製造方法によれば、青色の第１有機発光層とその他の色の第２有機発光層とを共通層として全面に形成するようにしたので、膜厚の制御が容易となり、素子ごとの特性のばらつきが低減される。また、第２有機発光層をガラス転移点が１３０℃以上１５０℃以下の低分子材料および発光材料のうちの少なくとも１種を用いると共に、第２有機発光層を構成する全材料（重量比）に対して１０％となるように形成し、その一部を結晶化するようにしたので、２波長の光を選択的に発光させることが可能となる。これにより、より簡易に特性の安定したフルカラーの表示装置を提供することが可能となる。
【図面の簡単な説明】
【００１５】
【図１】本発明の第１の実施の形態に係る有機ＥＬ表示装置の構成を表す図である。
【図２】図１に示した画素駆動回路の一例を表す図である。
【図３】図１に示した表示領域の構成を表す断面図である。
【図４】図１に示した有機ＥＬ表示装置の製造方法の流れを表す図である。
【図５】図４に示した製造方法を工程順に表す断面図である。
【図６】図５に続く工程を表す断面図である。
【図７】結晶部の形成方法の一例を説明する図である。
【図８】本発明の第２の実施の形態に係る有機ＥＬ表示装置の構成を表す断面図である。
【図９】図７に示した有機ＥＬ表示装置の製造方法の流れを表す図である。
【図１０】結晶部の形成方法の他の例を説明する図である。
【図１１】上記実施の形態の表示装置を含むモジュールの概略構成を表す平面図である。
【図１２】上記実施の形態の表示装置の適用例１の外観を表す斜視図である。
【図１３】（Ａ）は適用例２の表側から見た外観を表す斜視図、（Ｂ）は裏側から見た外観を表す斜視図である。
【図１４】適用例３の外観を表す斜視図である。
【図１５】適用例４の外観を表す斜視図である。
【図１６】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１６】
以下、本発明の実施の形態について図面を参照して以下の順に詳細に説明する。
１．第１の実施の形態
（その他の色の第２有機発光層を塗付法により形成した有機ＥＬ表示装置）
２．第２の実施の形態
（その他の色の第２有機発光層を蒸着法により形成した有機ＥＬ表示装置）
【００１７】
（第１の実施の形態）
図１は、本発明の第１の実施の形態に係る有機ＥＬ表示装置１の構成を表したものである。この有機ＥＬ表示装置１は、有機ＥＬテレビジョン装置などとして用いられるものであり、例えば、基板１１の上に、表示領域１１０として、後述する複数の赤色有機ＥＬ素子１０Ｒ，緑色有機ＥＬ素子１０Ｇ，青色有機ＥＬ素子１０Ｂ、黄色有機ＥＬ素子１０Ｙがマトリクス状に配置されたものである。表示領域１１０の周辺には、映像表示用のドライバである信号線駆動回路１２０および走査線駆動回路１３０が設けられている。
【００１８】
表示領域１１０内には画素駆動回路１４０が設けられている。図２は、画素駆動回路１４０の一例を表したものである。画素駆動回路１４０は、後述する下部電極１４の下層に形成されたアクティブ型の駆動回路である。すなわち、この画素駆動回路１４０は、駆動トランジスタＴｒ１および書き込みトランジスタＴｒ２と、これらトランジスタＴｒ１，Ｔｒ２の間のキャパシタ（保持容量）Ｃｓと、第１の電源ライン（Ｖｃｃ）および第２の電源ライン（ＧＮＤ）の間において駆動トランジスタＴｒ１に直列に接続された赤色有機ＥＬ素子１０Ｒ（または緑色有機ＥＬ素子１０Ｇ，青色有機ＥＬ素子１０Ｂ、黄色有機ＥＬ素子１０Ｙ）とを有する。駆動トランジスタＴｒ１および書き込みトランジスタＴｒ２は、一般的な薄膜トランジスタ（ＴＦＴ；Thin Film Transistor）により構成され、その構成は、例えば逆スタガ構造（いわゆるボトムゲート型）でもよいしスタガ構造（トップゲート型）でもよく特に限定されない。
【００１９】
画素駆動回路１４０において、列方向には信号線１２０Ａが複数配置され、行方向には走査線１３０Ａが複数配置されている。各信号線１２０Ａと各走査線１３０Ａとの交差点が、赤色有機ＥＬ素子１０Ｒ，緑色有機ＥＬ素子１０Ｇ，青色有機ＥＬ素子１０Ｂ、黄色有機ＥＬ素子１０Ｙのいずれか一つ（サブピクセル）に対応している。各信号線１２０Ａは、信号線駆動回路１２０に接続され、この信号線駆動回路１２０から信号線１２０Ａを介して書き込みトランジスタＴｒ２のソース電極に画像信号が供給されるようになっている。各走査線１３０Ａは走査線駆動回路１３０に接続され、この走査線駆動回路１３０から走査線１３０Ａを介して書き込みトランジスタＴｒ２のゲート電極に走査信号が順次供給されるようになっている。
【００２０】
また、表示領域１１０には、上述したように赤色の光を発生する赤色有機ＥＬ素子１０Ｒと、緑色の光を発生する緑色有機ＥＬ素子１０Ｇと、青色の光を発生する青色有機ＥＬ素子１０Ｂと、黄色の光を発生する黄色有機ＥＬ素子１０Ｙとが、順に全体としてマトリクス状に配置されている。なお、隣り合う赤色有機ＥＬ素子１０Ｒ，緑色有機ＥＬ素子１０Ｇ，青色有機ＥＬ素子１０Ｂ、黄色有機ＥＬ素子１０Ｙの組み合わせが一つの画素（ピクセル）を構成している。ここで赤色の光を発生する赤色有機ＥＬ素子１０Ｒと、緑色の光を発生する緑色有機ＥＬ素子１０Ｇは、黄色を発生する有機ＥＬ素子の光をカラーフィルタ４０を通過することにより、赤や緑の発光色を示す。
【００２１】
図３は図１に示した表示領域１１０の断面構成を表したものである。赤色有機ＥＬ素子１０Ｒ，緑色有機ＥＬ素子１０Ｇ，青色有機ＥＬ素子１０Ｂおよび黄色有機ＥＬ素子１０Ｙは、それぞれ、基板１１の側から、上述した画素駆動回路１４０の駆動トランジスタＴｒ１および平坦化絶縁膜（図示せず）を間にして、陽極としての下部電極１４（第１電極），隔壁１５，後述する発光層１６（黄色発光層１６Ｃ，青色発光層１６Ｅ）および接続層１６Ｄを含む有機層１６および陰極としての上部電極１７（第２電極）がこの順に積層された構成を有している。
【００２２】
このような赤色有機ＥＬ素子１０Ｒ，緑色有機ＥＬ素子１０Ｇ，青色有機ＥＬ素子１０Ｂおよび黄色有機ＥＬ素子１０Ｙは、保護層２０により被覆され、更にこの保護層２０上に熱硬化型樹脂または紫外線硬化型樹脂などの接着層（図示せず）を間にしてガラスなどよりなる封止用基板３０が全面にわたって貼り合わされることにより封止されている。
【００２３】
基板１１は、その一主面側に赤色有機ＥＬ素子１０Ｒ，緑色有機ＥＬ素子１０Ｇ，青色有機ＥＬ素子１０Ｂおよび黄色有機ＥＬ素子１０Ｙが配列形成される支持体であって、公知のものであって良く、例えば、石英、ガラス、金属箔、もしくは樹脂製のフィルムやシートなどが用いられる。この中でも石英やガラスが好ましく、樹脂製の場合には、その材質としてポリメチルメタクリレート（ＰＭＭＡ）に代表されるメタクリル樹脂類、ポリエチレンテレフタレート（ＰＥＴ）、ポリエチレンナフタレート（ＰＥＮ）、ポリブチレンナフタレート（ＰＢＮ)などのポリエステル類、もしくはポリカーボネート樹脂などが挙げられるが、透水性や透ガス性を抑える積層構造、表面処理を行うことが必要である。
【００２４】
下部電極１４は、基板１１上に、赤色有機ＥＬ素子１０Ｒ，緑色有機ＥＬ素子１０Ｇ，青色有機ＥＬ素子１０Ｂおよび黄色有機ＥＬ素子１０Ｙの各々ごとに設けられている。下部電極１４は、例えば、積層方向の厚み（以下、単に厚みと言う）が１０ｎｍ以上１０００ｎｍ以下であり、モリブデン（Ｍｏ），クロム（Ｃｒ），金（Ａｕ），白金（Ｐｔ），ニッケル（Ｎｉ），銅（Ｃｕ），タングステン（Ｗ）あるいは銀（Ａｇ）などの金属元素の単体または合金が挙げられる。また、下部電極１４は、これらの金属元素の単体または合金よりなる金属膜と、インジウムとスズの酸化物（ＩＴＯ）、ＩｎＺｎＯ（インジウム亜鉛オキシド）、酸化亜鉛（ＺｎＯ）とアルミニウム（Ａｌ）との合金などの透明導電膜との積層構造を有していてもよい。なお、下部電極１４が陽極として使われる場合には、下部電極１４は正孔注入性の高い材料により構成されていることが望ましい。但し、アルミニウム（Ａｌ）合金のように、表面の酸化皮膜の存在や、仕事関数が大きくないことによる正孔注入障壁が問題となる材料においても、適切な正孔注入層１６Ａを設けることによって下部電極１４として使用することが可能である。
【００２５】
隔壁１５は、下部電極１４と上部電極１７との絶縁性を確保すると共に発光領域を所望の形状にするためのものである。隔壁１５の材料としては、例えば、ＳｉＯ2等の無機絶縁材料の他、ポジ型感光性ポリベンゾオキサゾール，ポジ型感光性ポリイミドなどの感光性樹脂が挙げられる。隔壁１５には、発光領域に対応して開口が設けられている。なお、有機層１６ないし上部電極１７は、開口だけでなく隔壁１５の上にも設けられていてもよいが、発光が生じるのは隔壁１５の開口だけである。また、本実施の形態では、隔壁１５は１種類の材料からなる単層構造としたが、隔壁１５を複数の材料をからなる積層構造としてもよい。また、隔壁１５を形成することなく下部電極１４のみをパターニングし、正孔注入層１６Ａ以降の有機層１６を共通層として設けてもよい。
【００２６】
有機ＥＬ素子１０Ｒ，１０Ｇ，１０Ｂ，１０Ｙの有機層１６は、例えば、下部電極１４の側から順に、正孔注入層１６Ａ，正孔輸送層１６Ｂ，黄色発光層１６Ｃ，接続層１６Ｄ、青色発光層１６Ｅ，電子輸送層１６Ｆおよび電子注入層１６Ｇを積層した構成を有する。この有機層１６は各有機ＥＬ素子１０Ｒ，１０Ｇ，１０Ｂ，１０Ｙの共通層として設けられている。
【００２７】
正孔注入層１６Ａは、黄色発光層１６Ｃおよび青色発光層１６Ｅへの正孔の注入効率を高めるためのものであると共に、リークを防止するためのバッファ層である。正孔注入層１６Ａの厚みは、例えば５ｎｍ〜１００ｎｍであることが好ましく、より好ましくは８ｎｍ〜５０ｎｍである。
【００２８】
正孔注入層１６Ａの構成材料は、電極や隣接する層の材料との関係で適宜選択すればよく、ポリアニリン、ポリチオフェン、ポリピロール、ポリフェニレンビニレン、ポリチエニレンビニレン、ポリキノリン、ポリキノキサリンおよびそれらの誘導体、芳香族アミン構造を主鎖又は側鎖に含む重合体などの導電性高分子、金属フタロシアニン（銅フタロシアニン等）、カーボンなどが挙げられる。
【００２９】
正孔注入層１６Ａに用いられる材料が高分子材料である場合には、その高分子材料の重量平均分子量（Ｍｗ）は５０００〜３０万の範囲であればよく、特に１万〜２０万程度が好ましい。また、２０００〜５０００程度のオリゴマーを用いてもよいが、Ｍｗが５０００未満では正孔輸送層以後の層を形成する際に、正孔注入層が溶解してしまう虞がある。また３０万を超えると材料がゲル化し、成膜が困難になる虞がある。
【００３０】
正孔注入層１６Ａの構成材料として用いられる典型的な導電性高分子としては、例えばポリアニリン、オリゴアニリンおよびポリ（３，４−エチレンジオキシチオフェン）（ＰＥＤＯＴ）などのポリジオキシチオフェンが挙げられる。この他、エイチ・シー・スタルク製Nafion(商標)で市販されているポリマー、または商品名Liquion(商標)で溶解形態で市販されているポリマーや、日産化学製エルソース（商標）や、綜研化学製導電性ポリマーベラゾール（商標）などがある。
【００３１】
赤色有機ＥＬ素子１０Ｒ，緑色有機ＥＬ素子１０Ｇ，青色有機ＥＬ素子１０Ｂおよび黄色有機ＥＬ素子１０Ｙの正孔輸送層１６Ｂは、黄色発光層１６Ｃおよび青色発光層１６Ｅへの正孔輸送効率を高めるためのものである。正孔輸送層１６Ｂの厚みは、素子の全体構成にもよるが、例えば１０ｎｍ〜２００ｎｍであることが好ましく、さらに好ましくは１５ｎｍ〜１５０ｎｍである。
【００３２】
正孔輸送層１６Ｂを構成する高分子材料としては、有機溶媒に可溶な発光材料、例えば、ポリビニルカルバゾール、ポリフルオレン、ポリアニリン、ポリシランまたはそれらの誘導体、側鎖または主鎖に芳香族アミンを有するポリシロキサン誘導体、ポリチオフェンおよびその誘導体、ポリピロールなどを用いることができる。
【００３３】
更に好ましくは、それぞれ上下に接する正孔注入層１６Ａおよび黄色発光層１６Ｃとの密着性が良好であり、有機溶媒に可溶な性質を有する式（１）で表わされる高分子材料が挙げられる。
【００３４】
【化１】
0005837316.tif 000002
（Ａ１〜Ａ４は、芳香族炭化水素基またはその誘導体が１〜１０個結合した基、あるいは複素環基またはその誘導体が１〜１５個結合した基である。ｎおよびｍは０〜１００００の整数であり、ｎ＋ｍは１０〜２００００の整数である。）
【００３５】
また、ｎ部およびｍ部の配列順序は任意であり、例えばランダム重合体、交互共重合体、周期的共重合体、ブロック共重合体のいずれであってもよい。更に、ｎおよびｍは５〜５０００の整数であることが好ましく、より好ましくは１０〜３０００の整数である。また、ｎ＋ｍは１０〜１００００の整数であることが好ましく、より好ましくは２０〜６０００の整数である。
【００３６】
更に、式（１）に示した化合物におけるＡ１〜Ａ４が示す芳香族炭化水素基の具体例としては、例えばベンゼン、フルオレン、ナフタレン、アントラセン、あるいはこれらの誘導体、またはフェニレンビニレン誘導体、スチリル誘導体等が挙げられる。複素環基の具体例としては、例えばチオフェン、ピリジン、ピロール、カルバゾール、あるいはこれらの誘導体が挙げられる。
【００３７】
また式（１）に示した化合物におけるＡ１〜Ａ４が置換基を有する場合、この置換基は、例えば炭素数１〜１２の直鎖あるいは分岐のアルキル基またはアルケニル基である。具体的には、メチル基、エチル基、プロピル基、イソプロピル基、ブチル基、イソブチル基、ｓｅｃ−ブチル基、ｔｅｒｔ−ブチル基、ペンチル基、ヘキシル基、ヘプチル基、オクチル基、ノニル基、デシル基、ウンデシル基、ドデシル基、ビニル基、アリル基等であることが好ましい。
【００３８】
式（１）に示した化合物の具体例としては、例えば以下の式（１−１）〜式（１−３）に示した化合物、ポリ［（９，９−ジオクチルフルオレニル−２，７−ジイル）−ｃｏ−（４，４'−（Ｎ−（４−ｓｅｃ−ブチルフェニル））ジフェニルアミン）］（ＴＦＢ，式（１−１））、ポリ［（９，９−ジオクチルフルオレニル−２，７−ジイル）−ａｌｔ−ｃｏ−（Ｎ，Ｎ'−ビス｛４−ブチルフェニル｝−ベンジジンＮ，Ｎ'−｛１，４−ジフェニレン｝）］（式（１−２））、ポリ［（９，９−ジオクチルフルオレニル−２，７−ジイル）］（ＰＦＯ，式（１−３））が好ましいが、この限りではない。
【００３９】
【化２】
0005837316.tif 000003
【００４０】
黄色発光層１６Ｃでは、電界をかけることにより電子と正孔との再結合が起こり発光する。黄色発光層１６Ｃの厚みは、素子の全体構成にもよるが、例えば１０ｎｍ〜２００ｎｍであることが好ましく、さらに好ましくは１５ｎｍ〜１００ｎｍである。黄色発光層１６Ｃは、少なくとも１種類の低分子材料と、少なくとも１種類の発光材料により構成されている。ここで低分子材料とは、モノマーまたはこのモノマーを２〜１０個結合したオリゴマーとし、１万以下の重量平均分子量を有するものが好ましい。なお、重量平均分子量が上記範囲を超えた低分子材料を必ずしも除外するものではない。
【００４１】
黄色発光層１６Ｃは、詳細は後述するが、例えばインクジェット等の塗付法により形成する。その際、高分子材料および低分子材料を例えばトルエン、キシレン、アニソール、シクロヘキサノン、メシチレン（１，３，５−トリメチルベンゼン）、ブサイドクメン(１，２，４−トリメチルベンゼン)、ジハイドロベンゾフラン、１，２，３，４−テトラメチルベンゼン、テトラリン、シクロヘキシルベンゼン、１−メチルナフタレン、ｐ−アニシルアルコール、ジメチルナフタレン、３-メチルビフェニル、４−メチルビフェニル、３−イソプロピルビフェニル、モノイソプロピルナフタレンなどの有機溶媒に少なくとも1種類以上使って溶解し、この混合溶液を用いて形成する。
【００４２】
黄色発光層１６Ｃに含まれる材料は、ガラス転移点が８０℃以上１８０℃以下の範囲であることが好ましい。ガラス転移点が８０℃以下である場合には、封止工程やディスプレイの信頼性試験等において支障が出る虞がある。ガラス転移点が１８０℃以上である場合には、黄色発光層の結晶化が困難となる。以上のことから、黄色発光層１６Ｃで使用する低分子材料のガラス転移点は、より好ましくは１３０〜１５０℃となる。なお、この条件は、黄色発光層１６Ｃを構成する低分子材料および発光材料のうち少なくとも１種類の材料が満たしていればよいが、その際には、黄色発光層１６Ｃを構成する全材料（重量比）に対して条件を満たす材料が１０％程度含まれていることが好ましい
【００４３】
黄色発光層１６Ｃを構成する発光材料としては、例えば下記式（２）〜式（４）に示したりん光性ホスト材料および蛍光性ホスト材料が挙げられる。
【００４４】
【化３】
0005837316.tif 000004
（Ｚ１は含窒素炭化水素基あるいはその誘導体である。Ｌ１は２価の芳香族環基が１ないし４個結合した基、具体的には１〜４個の芳香族環が連結した２価の基、またはその誘導体である。Ａ５およびＡ６は、芳香族炭化水素基あるいは芳香族複素環基、またはその誘導体である。但し、Ａ５およびＡ６は互いに結合して環状構造を形成してもよい。）
【００４５】
【化４】
0005837316.tif 000005
（Ｒ１〜Ｒ３は、各々独立に水素原子、１〜３個の芳香族環が縮合した芳香族炭化水素基あるいはそれらの誘導体、炭素数１〜６個の炭化水素基を有する１〜３個の芳香族環が縮合した芳香族炭化水素基あるいはそれらの誘導体、炭素数６〜１２個の芳香族炭化水素基を有する１〜３個の芳香族環が縮合した芳香族炭化水素基あるいはそれらの誘導体である。）
【００４６】
【化５】
0005837316.tif 000006
（Ｒ４〜Ｒ９は、水素原子、ハロゲン原子、水酸基、または炭素数２０以下のアルキル基、アルケニル基、カルボニル基を有する基、カルボニルエステル基を有する基、アルコキシル基を有する基、シアノ基を有する基、ニトロ基を有する基、あるいはそれらの誘導体、炭素数３０以下のシリル基を有する基、アリール基を有する基、複素環基を有する基、アミノ基を有する基あるいはそれらの誘導体である。）
【００４７】
式（２）に示した化合物の具体例としては、以下の式（２−１）〜式（２−９６）などの化合物が挙げられる。
【００４８】
【化６】
0005837316.tif 000007
【００４９】
【化７】
0005837316.tif 000008
【００５０】
【化８】
0005837316.tif 000009
【００５１】
【化９】
0005837316.tif 000010
【００５２】
【化１０】
0005837316.tif 000011
【００５３】
【化１１】
0005837316.tif 000012
【００５４】
【化１２】
0005837316.tif 000013
【００５５】
【化１３】
0005837316.tif 000014
【００５６】
式（３）に示した化合物の具体例としては、以下の式（３−１）〜式（３−５）などの化合物が挙げられる。
【００５７】
【化１４】
0005837316.tif 000015
【００５８】
式（４）で表わされる化合物におけるＲ１〜Ｒ６が示すアリール基を有する基としては、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基、６−クリセニル基、２−フルオランテニル基、３−フルオランテニル基、２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。
【００５９】
また、Ｒ４〜Ｒ９が示す複素環基を有する基としては、ヘテロ原子として酸素原子（Ｏ）、窒素原子（Ｎ）、硫黄原子（Ｓ）を含有する５員環または６員環の芳香環基であり、炭素数２〜２０の縮合多環芳香環基が挙げられる。このような複素環基としては、例えばチエニル基、フリル基、ピロリル基、ピリジル基、キノリル基、キノキサリル基、イミダゾピリジル基、ベンゾチアゾール基が挙げられる。代表的なものとしては，１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【００６０】
Ｒ４〜Ｒ９が示すアミノ基を有する基としては、アルキルアミノ基、アリールアミノ基、アラルキルアミノ基などのいずれでもよい。これらは、炭素数１〜６個の脂肪族炭化水素基および／または１〜４個の芳香環基を有することが好ましい。このような基としては、ジメチルアミノ基、ジエチルアミノ基、ジブチルアミノ基、ジフェニルアミノ基、ジトリルアミノ基、ビスビフェニリルアミノ基、ジナフチルアミノ基が挙げられる。なお、上記置換基は２以上の置換基からなる縮合環を形成していてもよく、さらにその誘導体でもよい。
【００６１】
式（４）に示した化合物の具体例としては、以下の式（４−１）〜式（４−５１）などの化合物が挙げられる。
【００６２】
【化１５】
0005837316.tif 000016
【００６３】
【化１６】
0005837316.tif 000017
【００６４】
【化１７】
0005837316.tif 000018
【００６５】
また、ドーパントとしてりん光性金属錯体化合物、具体的には、中心金属には周期表７〜１１族から選ばれる金属、例えばベリリウム（Ｂｅ），ホウ素（Ｂ），亜鉛（Ｚｎ），カドミウム（Ｃｄ），マグネシウム（Ｍｇ），金（Ａｕ），銀（Ａｇ），パラジウム（Ｐｄ），白金（Ｐｔ），アルミニウム（Ａｌ），ガドリニウム（Ｇａ），イットリウム（Ｙ），スカンジウム（Ｓｃ），ルテニウム（Ｒｕ），ロジウム（Ｒｈ），オスミウム（Ｏｓ），イリジウム（Ｉｒ）等を用いることが好ましい。更に具体的には、式（５−１）〜式（５−２９）に表わされる化合物が挙げられるが、これらに限定されるものではない。なお、上記ドーパントは１種あるいは２種以上用いてもよい。また、中心金属が異なるドーパントを組み合わせてもよい。
【００６６】
【化１８】
0005837316.tif 000019
【００６７】
【化１９】
0005837316.tif 000020
【００６８】
また、上記低分子材料の他、特に黄色光を発する材料としては、三重項状態を経てりん光を発するBis(2-2'-benzothienyl)-pyridinato-N,C3）Iridium(acetylacetonate)（式（６−１）、以下ｂｔｐ２Ｉｒ（ａｃａｃ）と略記する）およびがBis(8-hydroxyquinolato)zinc（式（６−２））挙げられる。また、緑色発光で代表的なTris(2-phenylpyridine) iridium （式（６−３）、以下Ｉｒ（ｐｐｙ）３と略記する）に黄色の発光材を添加し黄色光を合成する等の発光方法も挙げられるが、この限りではない。
【００６９】
【化２０】
0005837316.tif 000021
【００７０】
また、本実施の形態では、黄色発光層１６Ｃには青色有機ＥＬ素子１０Ｂに対応する領域を結晶化した結晶部１６ＣＡが形成されている。青色有機ＥＬ発光素子１０Ｂに対応する領域は、後述する方法を用いることによって結晶化し、これにより黄色発光が抑えられ、青色発光を呈するようになる。なお、結晶部１６ＣＡは、例えば屈折率の変化等を伴うことがあるため、結晶部１６ＣＡ以外の黄色発光層１６Ｃとは反射率が異なる。また、結晶部１６ＣＡ中の上記低分子または高分子材料は結晶状態に限らず、黄色光を発しない状態であればよい。例えば、黄色発光層１６Ｃを構成する材料の分解等が選択的に生じることによって黄色発光層１６Ｃが機能しないような状態でも構わない。
【００７１】
なお、黄色発光層１６Ｃを構成する材料としては上記式（２−１）〜式（２−９６），式（３−１）〜式（３−５），式（４−１）〜式（４−５１），式（５−１）〜式（５−２９）および式（６−１）〜式（６−３）に示したりん光性および蛍光性の低分子材料に限らない。例えば、従来用いられている高分子材料、例えばポリフルオレン系高分子誘導体や、ポリフェニレンビニレン誘導体、ポリフェニレン誘導体、ポリビニルカルバゾール誘導体、ポリチオフェン誘導体等の発光性高分子を含んでいてもよい。
【００７２】
接続層１６Ｄは、黄色発光領域では青色発光層１６Ｅへの正孔注入をブロックするものであり、青色発光領域では結晶化し、機能しなくなった黄色発光層１６Ｃを正孔輸送層として機能させるためのものである。接続層１６Ｄの厚みは、素子の全体構成にもよるが、例えば２ｎｍ〜３０ｎｍであることが好ましく、さらに好ましくは５ｎｍ〜１５ｎｍである。
【００７３】
接続層１６Ｄを構成する材料としては、上記式（３−１）〜式（３−５）および式（４−１）〜式（４−５１）に記載の化合物が挙げられるが、この限りではない。
【００７４】
青色発光層１６Ｅでは、電界をかけることにより電子と正孔との再結合が起こり発光する。青色発光層１６Ｅの厚みは、素子の全体構成にもよるが、例えば２ｎｍ〜３０ｎｍであることが好ましく、さらに好ましくは５ｎｍ〜１５ｎｍである。
【００７５】
青色発光層１６Ｅは低分子材料から形成され、少なくともホスト材料とゲスト材料の２種類の材料から構成されている。ホスト材料としては、具体的には、例えば上記式式（５−１）〜式（５−２９）に記載の化合物が挙げられる。
【００７６】
ゲスト材料としては、発光効率が高い材料、例えば低分子蛍光材料またはりん光色素あるいは金属錯体などの有機発光材料が挙げられる。より具体的には、ピーク波長が約４００ｎｍ〜４９０ｎｍの範囲内に有する化合物である。このような化合物としては、ナフタレン誘導体、アントラセン誘導体、ナフタセン誘導体、スチリルアミン誘導体、ビス（アジニル）メテンホウ素錯体などの有機物質が用いられる。なかでも、アミノナフタレン誘導体、アミノアントラセン誘導体、アミノクリセン誘導体、アミノピレン誘導体、スチリルアミン誘導体、ビス（アジニル）メテンホウ素錯体から選択されることが好ましい。
【００７７】
電子輸送層１６Ｆは、黄色発光層１６Ｃおよび青色発光層１６Ｅへの電子輸送効率を高めるためのものであり、青色発光層１６Ｅの全面に共通層として設けられている。電子輸送層１６Ｆの厚みは素子の全体構成にもよるが、例えば５ｎｍ〜３００ｎｍであることが好ましく、さらに好ましくは１０ｎｍ〜１７０ｎｍである。
【００７８】
電子輸送層１６Ｆの材料としては、例えば、キノリン、ペリレン、フェナントロリン、ビススチリル、ピラジン、トリアゾール、オキサゾール、フラーレン、オキサジアゾール、フルオレノン、またはこれらの誘導体や金属錯体が挙げられる。具体的には、トリス（８−ヒドロキシキノリン）アルミニウム（略称Ａｌｑ３）、アントラセン、ナフタレン、フェナントレン、ピレン、ペリレン、ブタジエン、クマリン、Ｃ６０、アクリジン、スチルベン、１，１０−フェナントロリンまたはそれらの誘導体や金属錯体が挙げられる。
【００７９】
また、電子輸送層１６Ｆに用いる有機材料は１種類だけでなく、複数種類を混合または積層して用いてもよい。更にまた、上記化合物は後述する電子注入層１６Ｇに用いてもよい。
【００８０】
電子注入層１６Ｇは、電子注入効率を高めるためのものであり、電子輸送層１６Ｆの全面に共通層として設けられている。電子注入層１６Ｇの材料としては、例えばリチウム（Ｌｉ）の酸化物である酸化リチウム（Ｌｉ2Ｏ）や、セシウム（Ｃｓ）の複合酸化物である炭酸セシウム（Ｃｓ2ＣＯ3）、さらにはこれらの酸化物及び複合酸化物の混合物を用いることができる。また、電子注入層１６Ｇは、このような材料に限定されることはなく、例えば、カルシウム（Ｃａ）、バリウム（Ｂａ）等のアルカリ土類金属、リチウム、セシウム等のアルカリ金属、さらにはインジウム（Ｉｎ）、マグネシウム（Ｍｇ）等の仕事関数の小さい金属、さらにはこれらの金属の酸化物及び複合酸化物、フッ化物等を、単体でまたはこれらの金属および酸化物及び複合酸化物、フッ化の混合物や合金として安定性を高めて使用してもよい。更に、上記電子輸送層１６Ｆの材料として挙げた有機材料を用いてもよい。
【００８１】
上部電極１７は、例えば、厚みが２ｎｍ以上１５ｎｍ以下であり、金属導電膜により構成されている。具体的には、Ａｌ，Ｍｇ，ＣａまたはＮａの合金が挙げられる。中でも、マグネシウムと銀との合金（Ｍｇ−Ａｇ合金）は、薄膜での導電性と吸収の小ささとを兼ね備えているので好ましい。Ｍｇ−Ａｇ合金におけるマグネシウムと銀との比率は特に限定されないが、膜厚比でＭｇ：Ａｇ＝２０：１〜１：１の範囲であることが望ましい。また、上部電極１７の材料は、ＡｌとＬｉとの合金（Ａｌ−Ｌｉ合金）でもよい。
【００８２】
更に、上部電極１７は、アルミキノリン錯体、スチリルアミン誘導体、フタロシアニン誘導体等の有機発光材料を含有した混合層でもよい。この場合には、さらに第３層としてＭｇＡｇのような光透過性を有する層を別途有していてもよい。なお、上部電極１７は、アクティブマトリックス駆動方式の場合、有機層１６と隔壁１５とによって、下部電極１４と絶縁された状態で基板１１上にベタ膜状に形成され、赤色有機ＥＬ素子１０Ｒ，緑色有機ＥＬ素子１０Ｇ，青色有機ＥＬ素子１０Ｂおよび黄色有機ＥＬ素子１０Ｙの共通電極として用いられる。
【００８３】
保護層２０は、例えば厚みが２〜３μｍであり、絶縁性材料または導電性材料のいずれにより構成されていてもよい。絶縁性材料としては、無機アモルファス性の絶縁性材料、例えばアモルファスシリコン（α−Ｓｉ）,アモルファス炭化シリコン（α−ＳｉＣ）,アモルファス窒化シリコン（α−Ｓｉ1-xＮx）、アモルファスカーボン（α−Ｃ）などが好ましい。このような無機アモルファス性の絶縁性材料は、グレインを構成しないため透水性が低く、良好な保護膜となる。
【００８４】
封止用基板３０は、赤色有機ＥＬ素子１０Ｒ，緑色有機ＥＬ素子１０Ｇ，青色有機ＥＬ素子１０Ｂおよび黄色有機ＥＬ素子１０Ｙの上部電極１７の側に位置しており、接着層（図示せず）と共に赤色有機ＥＬ素子１０Ｒ，緑色有機ＥＬ素子１０Ｇ，青色有機ＥＬ素子１０Ｂおよび黄色有機ＥＬ素子１０Ｙを封止するものである。光を封止基板の上方から取り出すトップエミッション方式では、封止用基板３０は、赤色有機ＥＬ素子１０Ｒ，緑色有機ＥＬ素子１０Ｇ，青色有機ＥＬ素子１０Ｂおよび黄色有機ＥＬ素子１０Ｙで発生した光に対して透明なガラスなどの材料により構成されている。封止用基板３０には、例えば、カラーフィルタ４０およびブラックマトリクスとしての遮光膜（図示せず）が設けられており、赤色有機ＥＬ素子１０Ｒ，緑色有機ＥＬ素子１０Ｇ，青色有機ＥＬ素子１０Ｂおよび黄色有機ＥＬ素子１０Ｙで発生した光を取り出すと共に、赤色有機ＥＬ素子１０Ｒ，緑色有機ＥＬ素子１０Ｇ，青色有機ＥＬ素子１０Ｂおよび黄色有機ＥＬ素子１０Ｙ並びにその間の配線において反射された外光を吸収し、コントラストを改善するようになっている。なお、光を下部電極から取り出すボトムエミッション方式では、封止基板３０の下に同様にカラーフィルタ４０を形成する。
【００８５】
カラーフィルタ４０は、少なくとも赤色フィルタ４０Ｒ，緑色フィルタ４０Ｇを有しており、青発光する青色に青色フィルタ４０Ｂおよび黄色発光する黄色フィルタ４０Ｙを、赤色有機ＥＬ素子１０Ｒ，緑色有機ＥＬ素子１０Ｇ，青色有機ＥＬ素子１０Ｂおよび黄色有機ＥＬ素子１０Ｙに対応して順に配置されている。赤色フィルタ４０Ｒ，緑色フィルタ４０Ｇ，青色フィルタ４０Ｂおよび黄色フィルタ４０Ｙは、それぞれ例えば矩形形状で隙間なく形成されている。これら赤色フィルタ４０Ｒ，緑色フィルタ４０Ｇ，青色フィルタ４０Ｂおよび黄色フィルタ４０Ｙは、顔料を混入した樹脂によりそれぞれ構成されており、顔料を選択することにより、目的とする赤，緑，青あるいは黄色の波長域における光透過率が高く、他の波長域における光透過率が低くなるように調整されている。
【００８６】
更に、カラーフィルタ４０における透過率の高い波長範囲と、共振器構造ＭＣ１から取り出したい光のスペクトルのピーク波長λとは一致している。これにより、封止用基板３０から入射する外光のうち、取り出したい光のスペクトルのピーク波長λに等しい波長を有するもののみがカラーフィルタ４０を透過し、その他の波長の外光が各色の有機ＥＬ素子１０Ｒ，１０Ｇ，１０Ｂ，１０Ｙに侵入することが防止される。
【００８７】
遮光膜は、例えば黒色の着色剤を混入した光学濃度が１以上の黒色の樹脂膜、または薄膜の干渉を利用した薄膜フィルタにより構成されている。このうち黒色の樹脂膜により構成するようにすれば、安価で容易に形成することができるので好ましい。薄膜フィルタは、例えば、金属，金属窒化物あるいは金属酸化物よりなる薄膜を１層以上積層し、薄膜の干渉を利用して光を減衰させるものである。薄膜フィルタとしては、具体的には、Ｃｒと酸化クロム（ＩＩＩ）（Ｃｒ2Ｏ3）とを交互に積層したものが挙げられる。
【００８８】
この有機ＥＬ表示装置１は、例えば次のようにして製造することができる。
【００８９】
図４は、この有機ＥＬ表示装置１の製造方法の流れを表したものであり、図５および図６は図４に示した製造方法を工程順に表したものである。まず、上述した材料よりなる基板１１の上に駆動トランジスタＴｒ１を含む画素駆動回路１４０を形成し、例えば感光性樹脂よりなる平坦化絶縁膜（図示せず）を設ける。
【００９０】
（下部電極１４を形成する工程）
次いで、基板１１の全面に例えばＩＴＯよりなる透明導電膜を形成し、この透明導電膜をパターニングすることにより、図５（Ａ）に示したように、下部電極１４を赤色有機ＥＬ素子１０Ｒ，緑色有機ＥＬ素子１０Ｇ，青色有機ＥＬ素子１０Ｂおよび黄色有機ＥＬ素子１０Ｙの各々ごとに形成する（ステップＳ１０１）。その際、下部電極１４を、平坦化絶縁膜（図示せず）のコンタクトホール（図示せず）を介して駆動トランジスタＴｒ１のドレイン電極と導通させる。
【００９１】
（隔壁１５を形成する工程）
続いて、同じく図５（Ａ）に示したように、下部電極１４上および平坦化絶縁膜（図示せず）上に、例えばＣＶＤ（Chemical Vapor Deposition；化学気相成長）法により、Ｓ
ｉＯ2 等の無機絶縁材料を成膜し、隔壁１５を形成する。
【００９２】
隔壁１５を形成したのち、基板１１の下部電極１４および隔壁１５を形成した側の表面を酸素プラズマ処理し、その表面に付着した有機物等の汚染物を除去して濡れ性を向上させる。具体的には、基板１１を所定温度、例えば７０〜８０℃程度に加熱し、続いて大気圧下で酸素を反応ガスとするプラズマ処理（Ｏ2プラズマ処理）を行う（ステップＳ１０３）。
【００９３】
（正孔注入層１６Ａを形成する工程）
プラズマ処理を行ったのち、図５（Ｂ）に示したように、隔壁１５に囲まれた領域内に、上述した材料よりなる正孔注入層１６Ａを形成する（ステップＳ１０４）。この正孔注入層１６Ａは、スピンコート法やスリット印刷および液滴吐出法などの塗布法により形成する。特に、隔壁１５に囲まれた領域に正孔注入層１６Ａの形成材料を選択的に配してもよく、その場合は液滴吐出法であるインクジェット方式や、ノズルコート方式や、グラビア印刷・フレキソ印刷等で選択的に印刷する方法を用いることが好ましい。
【００９４】
具体的には、正孔注入層１６Ａの形成材料であるポリアニリンやポリチオフェン等の溶液または分散液を下部電極１４の露出面上に配する。その後、熱処理（乾燥処理）を行うことにより、正孔注入層１６Ａを形成する。
【００９５】
熱処理においては、溶媒または分散媒を乾燥後、高温で加熱する。ポリアニリンやポリチオフェン等の導電性高分子を用いる場合、大気雰囲気、もしくは酸素雰囲気が好ましい。酸素による導電性高分子の酸化により、導電性が発現しやすくなるためである。
【００９６】
加熱温度は、１５０℃〜３００℃が好ましく、さらに好ましくは１８０℃〜２５０℃である。時間は、温度、雰囲気にもよるが、５分〜３００分程度が好ましく、さらに好ましくは、１０分〜２４０分である。この乾燥後の膜厚みは、５ｎｍ〜１００ｎｍが好ましい。さらに好ましくは、８ｎｍ〜５０ｎｍである。
【００９７】
（正孔輸送層１６Ｂを形成する工程）
正孔注入層１６Ａを形成したのち、図５（Ｃ）に示したように、正孔注入層１６Ａの上に、上述した高分子材料を含む正孔輸送層１６Ｂを形成する（ステップＳ１０５）。この正孔輸送層１６Ｂは、スピンコート法やスリット印刷および液滴吐出法などの塗布法により形成する。特に、上部隔壁１５Ｂに囲まれた領域に正孔輸送層１６ＢＲ，１６ＢＧの形成材料を選択的に配してもよく、その場合は液滴吐出法であるインクジェット方式や、ノズルコート方式や、グラビア印刷，フレキソ印刷等で選択的に印刷する方法を用いることが好ましい。
【００９８】
具体的には、例えばスリット印刷方式により、正孔輸送層１６Ｂの形成材料である高分子ポリマーおよび低分子材料の混合溶液または分散液を正孔注入層１６Ａの露出面上に配する。その後、熱処理（乾燥処理）を行うことにより、正孔輸送層１６Ｂを形成する。
【００９９】
熱処理においては、溶媒または分散媒を乾燥後、高温で加熱する。塗布する雰囲気や溶媒を乾燥、加熱する雰囲気としては、窒素（Ｎ2）を主成分とする雰囲気中が好ましい。酸素や水分があると、作成された有機ＥＬ表示装置の発光効率や寿命が低下する虞がある。特に、加熱工程においては、酸素や水分の影響が大きいため、注意が必要である。酸素濃度は、０．１ｐｐｍ以上１００ｐｐｍ以下が好ましく、５０ｐｐｍ以下であればより好ましい。１００ｐｐｍより多い酸素があると、形成した薄膜の界面が汚染され、得られた有機ＥＬ表示装置の発行効率や寿命が低下する虞がある。また、０．１ｐｐｍ未満の酸素濃度の場合、素子の特性は問題ないが、現状の量産のプロセスとして、雰囲気を０．１ｐｐｍ未満に保持するための装置コストが多大になる可能性がある。
【０１００】
また、水分については、露点が例えば−８０℃以上−４０℃以下であることが好ましい。更に、−５０℃以下であればより好ましく、−６０℃以下であれば更に好ましい。−４０℃より高い水分があると、形成した薄膜の界面が汚染され、得られた有機ＥＬ表示装置１の発光効率や寿命が低下する虞がある。また、−８０℃未満の水分の場合、素子の特性は問題ないが、現状の量産のプロセスとして、雰囲気を−８０℃未満に保持するための装置コストが多大になる可能性がある。
【０１０１】
加熱温度は、１００℃〜２３０℃が好ましく、さらに好ましくは１５０℃〜２００℃である。少なくとも、正孔注入層１６Ａ形成時の温度よりも低いことが好ましい。時間は、温度、雰囲気にもよるが、５分〜３００分程度が好ましく、さらに好ましくは、１０分〜２４０分である。乾燥後の膜厚みは、素子の全体構成にもよるが、１０ｎｍ〜２００ｎｍが好ましい。さらに、１５ｎｍ〜１５０ｎｍであればより好ましい。
【０１０２】
（黄色発光層１６Ｃを形成する工程）
正孔輸送層１６Ｂを形成したのち、図６（Ａ）に示したように、低分子材料の混合材料よりなる黄色発光層１６Ｃを形成する（ステップＳ１０６）。黄色発光層はスピンコート法やスリット印刷および液滴吐出法などの塗布法により形成する。
【０１０３】
具体的には、例えばスリット印刷方式により、黄色発光層１６Ｃを、例えば1重量％になるように、キシレンとシクロヘキシルベンゼンを２：８に混合した溶媒に溶解した混合溶液または分散液を正孔輸送層の露出面上に配する。
【０１０４】
（結晶部１６ＣＡの形成工程）
黄色発光層１６Ｃに配したのち、図６（Ｂ）に示したように、熱処理（乾燥処理）を行うことにより、黄色発光層１６Ｃを形成する（ステップＳ１０７）。熱処理においては、溶媒または分散媒を乾燥後、８０℃から１５０℃の範囲で黄色発光層内に含まれる最も低いガラス転移点以下で加熱する。塗布する雰囲気や溶媒を乾燥、加熱する雰囲気としては、窒素（Ｎ2）を主成分とする雰囲気中が好ましい。前記乾燥工程により、溶媒を除去後
、光や熱により青色発光を呈する部位のみ選択的に結晶化を施す。光や熱により選択的に結晶化を引き起こし温度範囲としては、１００℃から２００℃で良く、好ましくは１２０℃から２００℃の温度範囲である。この温度範囲且つ少なくとも黄色発光層を構成する材料のうち、少なくとも１種のＴｇを超える温度で加熱処理することにより、選択的に結晶化領域１６ＣＡを形成する。
【０１０５】
結晶部１６ＣＡの形成方法の一例としては、具体的には、図７に示したように青色有機ＥＬ素子１０Ｂ上を青色レーザを用い、出力１Ｗ程度でレーザ照射することにより結晶領域１６ＣＡを形成する。より好ましくは、基板１１をあらかじめ８０℃〜１００℃程度温めておき、青色レーザの出力を０．３Ｗ程度とすることにより、より選択的に青色有機ＥＬ素子１０Ｂ上の黄色発光層１６Ｃを結晶化することができる。なお、結晶部１６ＣＡの形成方法はこれに限らず、その他の方法を後述する変形例１〜６において説明する。
【０１０６】
（接続層１６Ｄ，青色発光層１６Ｅ，電子輸送層１６Ｆ，電子注入層１６Ｇおよび上部電極１７を形成する工程）
黄色発光層１６Ｃに結晶化領域１６ＣＡを形成したのち、図６（Ｃ）に示したように、黄色発光層１６Ｃの全面に、蒸着法により、上述した材料よりなる接続層１６Ｄ，青色発光層１６Ｅ，電子輸送層１６Ｆ，電子注入層１６Ｇおよび上部電極１７を形成する（ステップＳ１０８，Ｓ１０９，Ｓ１１０，Ｓ１１１，Ｓ１１２）。
【０１０７】
上部電極１７を形成したのち、下地に対して影響を及ぼすことのない程度に、成膜粒子のエネルギーが小さい成膜方法、例えば蒸着法やＣＶＤ法により、保護層２０を形成する。例えば、アモルファス窒化シリコンからなる保護層２０を形成する場合には、ＣＶＤ法によって２μｍ〜３μｍの膜厚に形成する。この際、有機層１６の劣化による輝度の低下を防止するため、成膜温度を常温に設定すると共に、保護層２０の剥がれを防止するために膜のストレスが最小になる条件で成膜することが望ましい。
【０１０８】
接続層１６Ｄ，青色発光層１６Ｅ，電子輸送層１６Ｆ，電子注入層１６Ｇ，上部電極１７および保護層２０は、マスクを用いることなく全面にベタ膜として形成される。また、接続層１６Ｄ，青色発光層１６Ｅ，電子輸送層１６Ｆ，電子注入層１６Ｇ，上部電極１７および保護層２０の形成は、望ましくは、大気に暴露されることなく同一の成膜装置内において連続して行われる。これにより大気中の水分による有機層１６の劣化が防止される。
【０１０９】
なお、下部電極１４と同一工程で補助電極（図示せず）を形成した場合、補助電極の上部にベタ膜で形成された有機層１６を、上部電極１７を形成する前にレーザアブレーションなどの手法によって除去してもよい。これにより上部電極１７を補助電極に直接接続させることが可能となり、接触性が向上する。
【０１１０】
保護層２０を形成したのち、例えば、上述した材料よりなる封止用基板３０に、上述した材料よりなる遮光膜を形成する。続いて、封止用基板３０に赤色フィルタ４０Ｒの材料をスピンコートなどにより塗布し、フォトリソグラフィ技術によりパターニングして焼成することにより赤色フィルタ４０Ｒを形成する。続いて、赤色フィルタ４０Ｒと同様にして、緑色フィルタ４０Ｇ，青色フィルタ４０Ｂおよび黄色フィルタ４０Ｙを順次形成する。
【０１１１】
そののち、保護層２０の上に、接着層（図示せず）を形成し、この接着層を間にして封止用基板３０を貼り合わせる。以上により図１ないし図３に示した有機ＥＬ表示装置１が完成する。
【０１１２】
この有機ＥＬ表示装置１では、各画素に対して走査線駆動回路１３０から書き込みトランジスタＴｒ２のゲート電極を介して走査信号が供給されると共に、信号線駆動回路１２０から画像信号が書き込みトランジスタＴｒ２を介して保持容量Ｃｓに保持される。すなわち、この保持容量Ｃｓに保持された信号に応じて駆動トランジスタＴｒ１がオンオフ制御され、これにより、赤色有機ＥＬ素子１０Ｒ，緑色有機ＥＬ素子１０Ｇ，青色有機ＥＬ素子１０Ｂおよび黄色有機ＥＬ素子１０Ｙに駆動電流Ｉｄが注入され、正孔と電子とが再結合して発光が起こる。この光は、下面発光（ボトムエミッション）の場合には下部電極１４および基板１１を透過して、上面発光（トップエミッション）の場合には上部電極１７，カラーフィルタ４０および封止用基板３０を透過して取り出される。
【０１１３】
従来の赤色有機ＥＬ素子，緑色有機ＥＬ素子および青色有機ＥＬ素子などの複数の素子を備えた有機ＥＬ表示装置では、前述のように各色の素子ごとに正孔注入層，正孔輸送層および発光層の一部を塗布法により形成していた。インクジェット法等の塗布法では、上述のように材料を溶媒に分散させて塗布したのち、加熱などによって溶媒を除去する工程を含んでいる。このため、膜厚の制御が難しく、素子ごとのばらつきが問題となっていた。また、溶媒等の不純物の残留によるデバイスの特性低下も問題となっていた。
【０１１４】
これに対して、本実施の形態の有機ＥＬ表示装置１では、赤色有機ＥＬ素子１０Ｒ，緑色有機ＥＬ素子１０Ｇ，青色有機ＥＬ素子１０Ｂおよび黄色有機ＥＬ素子１０Ｙの各下部電極１４上に正孔注入層１６Ａ，正孔輸送層１６Ｂおよび黄色発光層１６Ｃを塗布法により共通層として全面に形成する。これにより、素子ごとの膜厚ずれを低減することが可能となる。また、青色有機ＥＬ素子１０Ｂ上の黄色発光層１６Ｃは対応する領域を選択的に結晶化することにより青色発光が得られる。また、結晶部１６ＣＡは導電層として機能する。即ち、塗り分け工程を用いることなく発光効率の高い黄色発光と青色発光を得ることが可能となる。
【０１１５】
このように本実施の形態の有機ＥＬ表示装置１では、塗布法で形成する正孔注入層１６Ａ，正孔輸送層１６Ｂおよび黄色発光層１６Ｃを共通層として全面に形成するようにしたので、素子ごとの膜厚ずれが低減される。また、青色有機ＥＬ素子１０Ｂ上の黄色発光層１６Ｃを結晶化するようにしたので、塗り分け工程を用いることなく発光効率の高い黄色発光と青色発光が得られる。これにより膜厚および各色の発光効率のばらつきが低減され、発光効率の高い有機ＥＬ表示装置１を提供することが可能となる。更に、黄色発光をカラーフィルタ４０によって所望の光を得ることにより、各色の発光強度がそろった良好な有機ＥＬディスプレイを作製することが可能となる。
【０１１６】
（第２の実施の形態）
以下、第２の実施の形態について説明する。なお、第１の実施の形態と同一の構成要素については同一符号を付してその説明は省略する。
【０１１７】
図８は第２の実施の形態における有機ＥＬ表示装置２の表示領域の断面構成を表したものである。赤色有機ＥＬ素子１０Ｒ，緑色有機ＥＬ素子１０Ｇ，青色有機ＥＬ素子１０Ｂ、黄色有機ＥＬ素子１０Ｙは、それぞれ、基板１１の側から、上述した画素駆動回路１４０の駆動トランジスタＴｒ１および平坦化絶縁膜（図示せず）を間にして、陽極としての下部電極１４、隔壁１５、後述する発光層（黄色発光層２６Ｃ，青色発光層２６Ｅ）および接続層２６Ｄを含む有機層２６および陰極としての上部電極１７がこの順に積層された構成を有している。
【０１１８】
本実施の形態の有機ＥＬ表示装置２は、図９に示した流れ図のように黄色発光層２６Ｃを蒸着法によって形成することが、上記第１の実施の形態と異なる。
【０１１９】
（黄色発光層２６Ｃを蒸着法により形成する工程）
正孔輸送層２６Ｂを形成したのち、正孔輸送層２６Ｂの全面に、例えばホスト材料を温度３２０℃，蒸着速度１Å／ｓｅｃ、発光性ゲスト材料を温度２８０℃，蒸着速度１Å／ｓｅｃにて、上述した材料よりなる黄色発光層２６Ｃを形成する（ステップＳ２０１）。
【０１２０】
本実施の形態の有機ＥＬ表示装置２では、塗布工程を少なくすることにより、第１の実施の形態の効果に加えて、より膜厚の調整が容易になる。また、残留溶媒等の不純物が減少するため、より高い発光効率を得ることが可能となる。
【０１２１】
以下に、上記第１の実施の形態および第２の実施の形態の変形例１〜６を説明する。変形例１〜６は上記第１の実施の形態で説明した黄色発光層１６Ｃに選択的に結晶部１６ＣＡを形成する方法を説明するものである。
【０１２２】
（変形例１）
本変形例１における結晶部１６ＣＡの形成方法は、結晶化領域に光照射を行うことにより結晶部１６ＣＡを形成するものである。具体的には、上記第１の実施の形態で用いたレーザの代わりに、フラッシュランプ等のランプを用いて結晶化する。具体的な形成工程としては、青色有機ＥＬ素子以外の領域をマスキングするとともに、基板１１を上記実施の形態と同様にあらかじめ８０℃〜１００℃程度に加熱する。その後、青色有機ＥＬ表示素子上にフラッシュランプを照射することにより、選択的に結晶部１６ＣＡを形成することができる。このような方法を用いることにより、結晶部１６ＣＡをより低エネルギーで形成することが可能となる。
【０１２３】
（変形例２）
本変形例２における結晶部１６ＣＡの形成方法は、下部電極１４を反射率６０％程度のＭｏを用いて形成し、Ｍｏの吸収帯の光、例えば、８００ｎｍ程度の赤外光を照射することにより、黄色発光層１６Ｃを結晶化することが可能となる。なお、レーザ等の指向性の優れた光を用いることで、より選択的に結晶部１６ＣＡを形成することが可能となる。
【０１２４】
（変形性３）
本変形例３における結晶部１６ＣＡの形成方法は、変形例２を改良したものである。具体的には、下部電極１４のうち、青色有機ＥＬ素子１０Ｂの下部電極１４ＢのみをＭｏを用いて形成することにより、上記変形例２のようにレーザを使用したり、あるいはマスクなどを形成することなく、下部電極１４Ｂ上、即ち、青色有機ＥＬ素子１０Ｂ上のみをより簡易且つ精細に選択的に結晶化することが可能となる。
【０１２５】
なお、変形例２，３において説明した下部電極１４は必ずしもＭｏである必要はなく、Ｍｏと同程度の反射率を有する金属、例えばＣｒ等を用いることができる。また、ＭｏあるいはＣｒ以外の金属、例えばＩＴＯを含んでいてもよい。
【０１２６】
（変形例４）
本変形例４における結晶部１６ＣＡの形成方法は、青色有機ＥＬ素子１０Ｂの領域を基板１１の裏面から加熱するものである。具体的には、図１０に示したように、例えば青色有機ＥＬ素子１０Ｂの領域に対応する突部Ａを有するステージを加熱し、これを基板１１の裏面に接触させることによって結晶部１６ＣＡを形成する。
【０１２７】
（変形例５）
本変形例５における結晶部１６ＣＡの形成方法は、青色有機ＥＬ素子１０Ｂの領域を基板１１の裏面に加熱物をスキャンさせることで結晶化する。ここで、基板１１と加熱物は接触、非接触を問わない。また、基板１１の上面側から行ってもよい。
【０１２８】
（変形例６）
本変形例６における結晶部１６ＣＡの形成方法は、黄色発光層１６Ｃの形成後に、青色有機ＥＬ素子１０Ｂの領域に設けた抵抗体に電流を流すことによって対応領域を結晶化する。
【０１２９】
（モジュールおよび適用例）
以下、上記第１、第２実施の形態で説明した有機ＥＬ表示装置１，２の適用例について説明する。上記実施の形態の有機ＥＬ表示装置は、テレビジョン装置，デジタルカメラ，ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【０１３０】
（モジュール）
上記実施の形態の有機ＥＬ表示装置１，２は、例えば、図１１に示したようなモジュールとして、後述する適用例１〜５などの種々の電子機器に組み込まれる。このモジュールは、例えば、基板１１の一辺に、保護層２０および封止用基板３０から露出した領域２１０を設け、この露出した領域２１０に、信号線駆動回路１２０および走査線駆動回路１３０の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【０１３１】
（適用例１）
図１２は、上記実施の形態の有機ＥＬ表示装置１，２が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態に係る有機ＥＬ表示装置１，２により構成されている。
【０１３２】
（適用例２）
図１３は、上記実施の形態の有機ＥＬ表示装置１，２が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態に係る有機ＥＬ表示装置１，２により構成されている。
【０１３３】
（適用例３）
図１４は、上記実施の形態の有機ＥＬ表示装置１，２が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態に係る有機ＥＬ表示装置１，２により構成されている。
【０１３４】
（適用例４）
図１５は、上記実施の形態の有機ＥＬ表示装置１，２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態に係る有機ＥＬ表示装置１，２により構成されている。
【０１３５】
（適用例５）
図１６は、上記実施の形態の有機ＥＬ表示装置１，２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態に係る有機ＥＬ表示装置１，２により構成されている。
【０１３６】
（実施例）
上記第１および第２の実施の形態において説明した構造を有するデバイス（青色有機ＥＬ素子）を作製した。まず、基板１１としてガラス基板（２５ｍｍ×２５ｍｍ）を用意し、この基板１１に、下部電極１４として、厚み１００ｎｍのＩＴＯよりなる透明導電膜を形成した（ステップＳ１０１）。続いて、ＳｉＯ2等の無機材料を用いて隔壁１５をポリイミド・アクリル・ノボラック等の樹脂材料を用いて隔壁１５Ｂを形成し、隔壁１５とした。次に隔壁１５をプラズマ電源と電極を備えた装置に導入し、ＣＦ４等のフッ素系ガスを用いてプラズマ処理をすることにより隔壁１５の表面を撥水処理した。
【０１３７】
続いて、正孔注入層１６Ａとして、大気中でノズルコート方式により、ＮＤ１５０１(日産化学製ポリアニリン)を１５ｎｍの厚みで塗布したのち、２２０℃、３０分間、ホットプレート上で熱硬化させた。
【０１３８】
そののち、正孔注入層１６Ａ上に、キシレンもしくはキシレンより高い沸点の溶媒に式（１−１）に示した化合物を１ｗｔ％の比率で溶解させた溶液を正孔輸送層１６Ｂとしてノズルコート方式により塗布した。次に、基板１１を負圧の状態まで排気し、溶媒を真空乾燥させたのち、１８０℃、３０分で加熱処理した。
【０１３９】
続いて、正孔輸送層１６Ｂを形成したのち、黄色発光層１６Ｃを形成した。具体的には、例えばホスト材料として式（２−７）を、ゲスト材料として式（７−３）を、例えばキシレンとシクロヘキシルベンゼンを２：８に混合した溶媒に溶解させ、６０ｎｍの厚みでノズルコート方式により塗布した。次に、負圧の状態まで排気し、溶媒を真空乾燥させた後、１３０℃、３０分で加熱処理した。
【０１４０】
次に、黄色発光層１６Ｃを例えば青色レーザを用い、例えば出力１Ｗでレーザ照射することにより結晶化し、結晶部１６ＣＡを形成した。
【０１４１】
続いて、基板１１を真空蒸着機に移動させ、接続層１６Ｄ以降の層を蒸着した。まず、接続層１６Ｄとして、例えば式（３−２）を真空蒸着法により、１０ｎｍの厚みで蒸着させた。接続層１６Ｄを成形したのち、青色発光層として例えば式（５−２０）と、青色ドーパントとして式（７）に示した化合物を重量比９５：５の割合で合わせて２５ｎｍの厚みで共蒸着した。電子輸送層１６Ｅとして、例えば式（８）に示した有機材料を真空蒸着法により、１５ｎｍの厚みで蒸着させた。続いて、同じく蒸着法により、電子注入層１６ＦとしてＬｉＦを０．３ｎｍの厚みで成膜し、上部電極１７としてＡｌを１００ｎｍの厚みで形成した。最後に、ＣＶＤ法によりＳｉＮよりなる保護層３０を３μｍ形成し、エポキシ樹脂を用いて固体封止を行った。このようにして、実施例として正孔輸送層１６Ｂと接続層１６Ｄとの間に結晶部１６ＣＡを有するデバイス（青色有機ＥＬ素子１０Ｂに対応を作製した。また、比較例として正孔輸送層と接続層との間に結晶部を設けていないデバイスを作製した。なお、比較例のデバイスでは正孔輸送層の膜厚を実施例の正孔輸送層１６Ｂと黄色発光層１６Ｃ（結晶部１６ＣＡ）との合計膜厚とすることで、実施例のデバイスと同じ膜厚とした。
【０１４２】
【化２１】
0005837316.tif 000022
【０１４３】
【化２２】
0005837316.tif 000023
【０１４４】
実施例および比較例について、電流密度１０ｍＡ／ｃｍ2での駆動時における発光効率（ｃｄ／Ａ）、駆動電圧（Ｖ）および色度座標（ｘ，ｙ）を測定した。また、５０ｍＡ／ｃｍ2における寿命特性を測定した。なお、上記測定は２３±０．５℃で管理された環境下において行った。上記測定結果を表１に示す。
【０１４５】
【表１】
0005837316.tif 000024
【０１４６】
表１の結果から、上記実施の形態において説明した接続層１６Ｄを介して黄色発光層１６Ｃを加熱等の処理を行うことで結晶化した結晶部１６ＣＡと、青色発光層１６Ｅとが積層されたデバイスは、黄色の発光ではなく、青色の発光を呈することがわかった。その特性は、青色発光層のみを有するデバイス（比較例）と発光効率、駆動電圧、色度および寿命特性となんら変わらず、良好な結果を示した。
【０１４７】
以上、第１，第２の実施の形態および実施例を挙げて本発明を説明したが、本発明は上記実施の形態等に限定されるものではなく、種々変形が可能である。
【０１４８】
例えば、上記実施の形態等において説明した各層の材料および厚み、または成膜方法および成膜条件などは限定されるものではなく、他の材料および厚みとしてもよく、または他の成膜方法および成膜条件としてもよい。
【０１４９】
また、上記実施の形態等では、有機ＥＬ素子１０Ｒ，１０Ｇ，１０Ｂ，１０Ｙ等の構成を具体的に挙げて説明したが、全ての層を備える必要はなく、また、他の層を更に備えていてもよい。例えば、正孔注入層１６Ａ上に正孔輸送層１６Ｂを形成せず、直接発光層１６Ｃを塗布方式により形成してもよい。
【０１５０】
更に、上記実施の形態等では、電子輸送層１６Ｇを１種類の材料からなる単層として形成したが、これに限らず、例えば２種類以上の材料からなる混合層、または異なる材料からなる層を積層した多層構造としてもよい。また、上記実施の形態等では、赤色，緑色，青色および黄色の有機ＥＬ素子を備えた表示装置について説明したが、例えば本発明は白色発光の有機ＥＬ素子への適用も可能であり、発光色についての限定はない。
【０１５１】
更にまた、上記実施の形態等では、アクティブマトリックス型の表示装置の場合について説明したが、本発明はパッシブマトリックス型の表示装置への適用も可能である。更にまた、アクティブマトリックス駆動のための画素駆動回路の構成は、上記実施の形態で説明したものに限られず、必要に応じて容量素子やトランジスタを追加してもよい。その場合、画素駆動回路の変更に応じて、上述した信号線駆動回路１２０や走査線駆動回路１３０のほかに、必要な駆動回路を追加してもよい。
【符号の説明】
【０１５２】
１，２…有機ＥＬ表示装置、１０Ｒ，２０Ｒ…赤色有機ＥＬ素子、１０Ｇ，２０Ｇ…緑色有機ＥＬ素子、１０Ｂ，２０Ｂ…青色有機ＥＬ素子、１０Ｙ，２０Ｙ…黄色有機ＥＬ素子、１１…基板、１４…下部電極、１５…隔壁、１６，２６…有機層、１６Ａ，２６ＡＲ，２６Ａ…正孔注入層、１６Ｂ，２６Ｂ…正孔輸送層、１６Ｃ，２６Ｃ…黄色発光層、１６Ｄ，２６Ｄ…接続層、１６Ｅ，２６Ｅ…青色発光層、１６Ｆ，２６Ｆ…電子輸送層、１６Ｇ，２６Ｇ…電子注入層、１７…上部電極、２０…保護層、３０…封止用基板、４０…カラーフィルタ
【図１】
0005837316.tif 000025
【図２】
0005837316.tif 000026
【図３】
0005837316.tif 000027
【図４】
0005837316.tif 000028
【図５】
0005837316.tif 000029
【図６】
0005837316.tif 000030
【図７】
0005837316.tif 000031
【図８】
0005837316.tif 000032
【図９】
0005837316.tif 000033
【図１０】
0005837316.tif 000034
【図１１】
0005837316.tif 000035
【図１２】
0005837316.tif 000036
【図１３】
0005837316.tif 000037
【図１４】
0005837316.tif 000038
【図１５】
0005837316.tif 000039
【図１６】
0005837316.tif 000040